СПОСОБ ПОЛУЧЕНИЯ ЗАЩИТНЫХ ПОКРЫТИЙ НА ИЗДЕЛИЯХ ИЗ УГЛЕРОДСОДЕРЖАЩИХ МАТЕРИАЛОВ

3
2
5
3
1. Способ получения защитных покрытий на изделиях из углеродсодержащих материалов, включающий формирование на поверхности изделия шликерного покрытия на основе композиции, состоящей из смеси мелкодисперсных порошков углерода и инертного при технологических параметрах процесса силицирования - по крайней мере до 1600°C - к кремнию и углероду соединения(ий) и временного связующего, пропитку шликерного покрытия кремнием и его карбидизацию в процессе силицирования путем нагрева изделия в вакууме (до 1600-1700°C) в парах кремния в замкнутом объеме реактора, выдержку в указанном интервале температур и охлаждение, отличающийся тем, что в качестве инертного к кремнию соединения(ий) используют нитриды металлов, разлагающиеся с выделением летучих продуктов при нагреве в потоке газов с температурой 1700-2000°C и/или превращающиеся в указанных условиях в силициды соответствующих металлов и/или тройные соединения, так называемые фазы Новотного состава MeSiC и/или MeSiC, где Ме-металл, а пропитку шликерного покрытия кремнием и карбидизацию последнего в процессе силицирования осуществляют путем капиллярной конденсации паров кремния в интервале 1300-1600°C с последующей выдержкой при 1600-1700°C.
2. Способ по п.1, отличающийся тем, что в качестве инертного к кремнию соединения используют нитрид бора.
3. Способ по п.1, отличающийся тем, что перед или после формирования шликерного покрытия на частицах нитрида металла формируют углеродную капсулу.